(57)【要約】【課題】ぼかし絵のような、独特の印象を与える濃淡重なり模様付成形品の製法と、それによって得られる濃淡重なり模様付成形品を提供する。【解決手段】濃淡模様Ｐが付与されたベース体３を準備し、その少なくとも一部に、着色剤による色の濃淡があり透明性を有する透明着色層４を形成し、さらにその上に、蒸着層５とトップコート層６とをこの順で形成し、上記透明着色層４以外の層をレーザ照射によって部分的に除去し、その除去跡において、濃淡重なり模様Ｑを現出させる製法であって、上記ベース体３の濃淡模様Ｐにおける明度差（Ｌ*1−Ｌ*2）が５０〜１０であり、上記レーザ照射による除去跡の濃淡重なり模様Ｑにおける明度差（Ｌ*3−Ｌ*4）が４５〜１０である。【選択図】図１
2018069650.tif 000002
【特許請求の範囲】
【請求項１】
濃い色と薄い色が混じり合う濃淡模様Ｐが付与された模様付成形品を準備する工程と、上記模様付成形品の少なくとも一部に、上記濃い色と薄い色とは異なる色の着色剤が分散含有されたアンダーコート用透明樹脂組成物を用いて、上記着色剤による色の濃淡があり透明性を有する透明着色層を形成する工程と、上記透明着色層の上に蒸着層を形成する工程と、上記蒸着層の上に、直接もしくは他の層を介してトップコート層を形成する工程と、上記模様付成形品に形成された複数の層のうち、透明着色層以外の層をレーザ照射によって部分的に除去し、その除去跡において、透明着色層の色の濃淡とその下の濃淡模様Ｐとが重なった濃淡重なり模様Ｑを現出させる工程と、を備えた濃淡重なり模様付成形品の製法であって、
上記模様付成形品の濃淡模様Ｐにおいて、最も薄い色の明度（Ｌ*1）と、最も濃い色の明度（Ｌ*2）の差（Ｌ*1−Ｌ*2）が、５０〜１０であり、
上記レーザ照射による除去跡の濃淡重なり模様Ｑにおいて、最も薄い色の明度（Ｌ*3）と最も濃い色の明度（Ｌ*4）の差（Ｌ*3−Ｌ*4）が、４５〜１０であることを特徴とする濃淡重なり模様付成形品の製法。
【請求項２】
濃い色と薄い色が混じり合う濃淡模様Ｐが付与された模様付成形品を準備する工程と、上記模様付成形品の少なくとも一部に、上記濃い色と薄い色とは異なる色の着色剤が分散含有されたアンダーコート用透明樹脂組成物を用いて、上記着色剤による色の濃淡があり透明性を有する透明着色層を形成する工程と、上記透明着色層の上に蒸着層を形成するか蒸着層と他の層をこの順で形成する工程と、上記蒸着層もしくは蒸着層と他の層をレーザ照射によって部分的に除去し、その除去跡において、透明着色層の色の濃淡とその下の濃淡模様Ｐとが重なった濃淡重なり模様Ｑを現出させる工程と、上記濃淡重なり模様Ｑが現出した模様付き成形品の表面に、直接もしくは他の層を介してトップコート層を形成する工程と、を備えた濃淡重なり模様付成形品の製法であって、
上記模様付成形品の濃淡模様Ｐにおいて、最も薄い色の明度（Ｌ*1）と、最も濃い色の明度（Ｌ*2）の差（Ｌ*1−Ｌ*2）が、５０〜１０であり、
上記レーザ照射による除去跡の濃淡重なり模様Ｑにおいて、最も薄い色の明度（Ｌ*3）と最も濃い色の明度（Ｌ*4）の差（Ｌ*3−Ｌ*4）が、４５〜１０であることを特徴とする濃淡重なり模様付成形品の製法。
【請求項３】
上記透明着色層を形成する工程において、アンダーコート用透明樹脂組成物を不均一にスプレー塗装することによって色の濃淡を生じさせるようにした請求項１または２記載の濃淡重なり模様付成形品の製法。
【請求項４】
濃い色と薄い色が混じり合う濃淡模様Ｐが付与された模様付成形品を準備する工程と、上記濃い色と薄い色とは異なる色の着色剤が分散含有された透明接着剤組成物からなる透明着色層と、蒸着層もしくは蒸着層と他の層と、トップコート層と、基材層とが、この順で設けられた転写箔を準備する工程と、上記模様付成形品の少なくとも一部に、上記転写箔の透明着色層側を当てて転写箔を貼り付け、貼り付けられた転写箔から基材層を除去してトップコート層を露出させる工程と、上記模様付成形品に貼り付けられた転写箔に由来する複数の層のうち、透明着色層以外の層をレーザ照射によって部分的に除去し、その除去跡において、透明着色層の色の濃淡とその下の濃淡模様Ｐとが重なった濃淡重なり模様Ｑを現出させる工程と、を備えた濃淡重なり模様付成形品の製法であって、
上記模様付成形品の濃淡模様Ｐにおいて、最も薄い色の明度（Ｌ*1）と、最も濃い色の明度（Ｌ*2）の差（Ｌ*1−Ｌ*2）が、５０〜１０であり、
上記レーザ照射による除去跡の濃淡重なり模様Ｑにおいて、最も薄い色の明度（Ｌ*3）と最も濃い色の明度（Ｌ*4）の差（Ｌ*3−Ｌ*4）が、４５〜１０であることを特徴とする濃淡重なり模様付成形品の製法。
【請求項５】
上記濃淡模様Ｐの濃い色または薄い色が、寒色系の色であり、透明着色層の色が、暖色系の色である請求項１〜４のいずれか一項に記載の濃淡重なり模様付成形品の製法。
【請求項６】
上記レーザ照射によって濃淡重なり模様Ｑを現出させる工程において、レーザとして、ＹＡＧレーザ、ＹＶＯ４レーザもしくは半導体レーザのいずれかを用いるようにした請求項１〜５のいずれか一項に記載の濃淡重なり模様付成形品の製法。
【請求項７】
濃い色と薄い色が混じり合う濃淡模様Ｐが付与された模様付成形品の少なくとも一部に、上記濃い色と薄い色とは異なる色の濃淡があり透明性を有する透明着色層と、蒸着層とが、この順に設けられ、さらにその上に、直接もしくは他の層を介してトップコート層が設けられており、上記透明着色層以外の層が部分的に除去され、その除去跡において、透明着色層の色の濃淡とその下の濃淡模様Ｐとが重なった濃淡重なり模様Ｑが現出している濃淡重なり模様付成形品であって、
上記除去跡の濃淡重なり模様Ｑにおいて、最も薄い色の明度（Ｌ*3）と最も濃い色の明度（Ｌ*4）の差（Ｌ*3−Ｌ*4）が、４５〜１０であることを特徴とする濃淡重なり模様付成形品。
【請求項８】
濃い色と薄い色が混じり合う濃淡模様Ｐが付与された模様付成形品の少なくとも一部に、上記濃い色と薄い色とは異なる色の濃淡があり透明性を有する透明着色層と、蒸着層もしくは蒸着層と他の層とが、この順に設けられており、上記蒸着層もしくは蒸着層と他の層が部分的に除去され、その除去跡において、透明着色層の色の濃淡とその下の濃淡模様Ｐとが重なった濃淡重なり模様Ｑが現出し、その濃淡重なり模様Ｑが現出した模様付き成形品の表面に、直接もしくは他の層を介してトップコート層が設けられている濃淡重なり模様付成形品であって、
上記除去跡の濃淡重なり模様Ｑにおいて、最も薄い色の明度（Ｌ*3）と最も濃い色の明度（Ｌ*4）の差（Ｌ*3−Ｌ*4）が、４５〜１０であることを特徴とする濃淡重なり模様付成形品。
【請求項９】
上記濃淡模様Ｐの濃い色または薄い色が、寒色系の色であり、透明着色層の色が、暖色系の色である請求項７または８記載の濃淡重なり模様付成形品。
【発明の詳細な説明】
【技術分野】
【０００１】
本発明は、独特の印象を与える濃淡重なり模様が付与された、濃淡重なり模様付成形品の製法と、それによって得られる濃淡重なり模様付成形品に関するものである。
【背景技術】
【０００２】
化粧料を収容したコンパクト容器や口紅容器等には、単に機能性だけでなく、見栄えがよい、商品イメージを反映したデザインである、といった意匠性も要求される。このような要求に応える技術として、例えば、コンパクト容器の蓋部に、接着剤を用いることなく装飾フィルムを一体化する技術が開示されている（特許文献１等を参照）。
【０００３】
また、最近は、より複雑な模様を付与するために、上記装飾フィルムの一部をレーザ照射によって除去し、その除去部から容器の地の部分を露出させて文字や図柄模様を形成することも行われ、さらには、より印象の強い模様を付与する方法として、成形体の表面に着色層を形成し、その上にさらに被覆層を形成した後、レーザ照射により上記被覆層に透孔部を形成してその部分から着色層を露呈させる方法も提案されている（特許文献２等を参照）。
【０００４】
しかしながら、上記特許文献１のように、装飾フィルムを用いたものは、経時的に装飾フィルム部が変質したり摩耗・損傷したりして、見栄えが悪くなるという問題がある。また、上記特許文献２のように、容器の地の部分を露出させて色模様を付与する方法では、文字や図柄模様の部分の色が、容器の地の色に限られるため、全体として、その印象が弱くなるという問題がある。
【０００５】
そこで、本出願人は、低コストで、長期にわたって美麗に保たれる色模様を樹脂成形品の表面に付与する方法を開発し、すでに特許を取得している（特許文献３を参照）。
【先行技術文献】
【特許文献】
【０００６】
【特許文献１】特開２００１−２９２８２７号公報
【特許文献２】特開２００２−１２７６９１号公報
【特許文献３】特許第５６２８５１６号公報
【発明の概要】
【発明が解決しようとする課題】
【０００７】
すなわち、上記特許文献３のものは、樹脂成形品の成形面に、着色剤を含有する着色アンダーコート層と、蒸着層と、トップコート層をこの順で形成し、上記着色アンダーコート層以外の層をレーザ照射によって部分的に除去して、その除去跡から、着色アンダーコート層を部分的に露出させて、色模様を現出させるようにしたものである。この方法によれば、アンダーコート層が着色層を兼ねるため、全体の層厚みをごく薄く設定することができる。しかも、上記色模様は、耐久性に優れ、長期にわたって美麗な状態を保つという利点を有する。
【０００８】
しかしながら、上記色模様となる着色アンダーコート層は、アンダーコート用樹脂組成物に着色剤を含有させただけのものであり、この着色アンダーコート層において複雑な色模様を表現することは難しい。一方、化粧料を収容したコンパクト容器等においては、アイキャッチ効果の高い、今まで見たことのない独特の印象を備えたデザインが求められており、全く新しい、独特の印象を与える色模様の提供が強く求められている。
【０００９】
本発明は、このような事情に鑑みなされたもので、たっぷりの水を含んだ筆で複数の色をにじませながら描いたぼかし絵のような、独特の印象を与える濃淡重なり模様付成形品の製法と、それによって得られる濃淡重なり模様付成形品の提供をその目的とする。
【課題を解決するための手段】
【００１０】
上記の目的を達成するため、本発明は、濃い色と薄い色が混じり合う濃淡模様Ｐが付与された模様付成形品を準備する工程と、上記模様付成形品の少なくとも一部に、上記濃い色と薄い色とは異なる色の着色剤が分散含有されたアンダーコート用透明樹脂組成物を用いて、上記着色剤による色の濃淡があり透明性を有する透明着色層を形成する工程と、上記透明着色層の上に蒸着層を形成する工程と、上記蒸着層の上に、直接もしくは他の層を介してトップコート層を形成する工程と、上記模様付成形品に形成された複数の層のうち、透明着色層以外の層をレーザ照射によって部分的に除去し、その除去跡において、透明着色層の色の濃淡とその下の濃淡模様Ｐとが重なった濃淡重なり模様Ｑを現出させる工程と、を備えた濃淡重なり模様付成形品の製法であって、上記模様付成形品の濃淡模様Ｐにおいて、最も薄い色の明度（Ｌ*1）と、最も濃い色の明度（Ｌ*2）の差（Ｌ*1−Ｌ*2）が、５０〜１０であり、上記レーザ照射による除去跡の濃淡重なり模様Ｑにおいて、最も薄い色の明度（Ｌ*3）と最も濃い色の明度（Ｌ*4）の差（Ｌ*3−Ｌ*4）が、４５〜１０である濃淡重なり模様付成形品の製法を第１の要旨とする。
【００１１】
また、本発明は、濃い色と薄い色が混じり合う濃淡模様Ｐが付与された模様付成形品を準備する工程と、上記模様付成形品の少なくとも一部に、上記濃い色と薄い色とは異なる色の着色剤が分散含有されたアンダーコート用透明樹脂組成物を用いて、上記着色剤による色の濃淡があり透明性を有する透明着色層を形成する工程と、上記透明着色層の上に蒸着層を形成するか蒸着層と他の層をこの順で形成する工程と、上記蒸着層もしくは蒸着層と他の層をレーザ照射によって部分的に除去し、その除去跡において、透明着色層の色の濃淡とその下の濃淡模様Ｐとが重なった濃淡重なり模様Ｑを現出させる工程と、上記濃淡重なり模様Ｑが現出した模様付き成形品の表面に、直接もしくは他の層を介してトップコート層を形成する工程と、を備えた濃淡重なり模様付成形品の製法であって、上記模様付成形品の濃淡模様Ｐにおいて、最も薄い色の明度（Ｌ*1）と、最も濃い色の明度（Ｌ*2）の差（Ｌ*1−Ｌ*2）が、５０〜１０であり、上記レーザ照射による除去跡の濃淡重なり模様Ｑにおいて、最も薄い色の明度（Ｌ*3）と最も濃い色の明度（Ｌ*4）の差（Ｌ*3−Ｌ*4）が、４５〜１０である濃淡重なり模様付成形品の製法を第２の要旨とする。
【００１２】
そして、本発明は、それらのなかでも、特に、上記透明着色層を形成する工程において、アンダーコート用透明樹脂組成物を不均一にスプレー塗装することによって色の濃淡を生じさせるようにした濃淡重なり模様付成形品の製法を第３の要旨とする。
【００１３】
また、本発明は、濃い色と薄い色が混じり合う濃淡模様Ｐが付与された模様付成形品を準備する工程と、上記濃い色と薄い色とは異なる色の着色剤が分散含有された透明接着剤組成物からなる透明着色層と、蒸着層もしくは蒸着層と他の層と、トップコート層と、基材層とが、この順で設けられた転写箔を準備する工程と、上記模様付成形品の少なくとも一部に、上記転写箔の透明着色層側を当てて転写箔を貼り付け、貼り付けられた転写箔から基材層を除去してトップコート層を露出させる工程と、上記模様付成形品に貼り付けられた転写箔に由来する複数の層のうち、透明着色層以外の層をレーザ照射によって部分的に除去し、その除去跡において、透明着色層の色の濃淡とその下の濃淡模様Ｐとが重なった濃淡重なり模様Ｑを現出させる工程と、を備えた濃淡重なり模様付成形品の製法であって、上記模様付成形品の濃淡模様Ｐにおいて、最も薄い色の明度（Ｌ*1）と、最も濃い色の明度（Ｌ*2）の差（Ｌ*1−Ｌ*2）が、５０〜１０であり、上記レーザ照射による除去跡の濃淡重なり模様Ｑにおいて、最も薄い色の明度（Ｌ*3）と最も濃い色の明度（Ｌ*4）の差（Ｌ*3−Ｌ*4）が、４５〜１０である濃淡重なり模様付成形品の製法を第４の要旨とする。
【００１４】
さらに、本発明は、それらのなかでも、特に、上記濃淡模様Ｐの濃い色または薄い色が、寒色系の色であり、透明着色層の色が、暖色系の色である濃淡重なり模様付成形品の製法を第５の要旨とする。
【００１５】
また、本発明は、それらのなかでも、特に、上記レーザ照射によって濃淡重なり模様Ｑを現出させる工程において、レーザとして、ＹＡＧレーザ、ＹＶＯ４レーザもしくは半導体レーザのいずれかを用いるようにした濃淡重なり模様付成形品の製法を第６の要旨とする。
【００１６】
そして、本発明は、濃い色と薄い色が混じり合う濃淡模様Ｐが付与された模様付成形品の少なくとも一部に、上記濃い色と薄い色とは異なる色の濃淡があり透明性を有する透明着色層と、蒸着層とが、この順に形成され、さらにその上に、直接もしくは他の層を介してトップコート層が形成されており、上記透明着色層以外の層が部分的に除去され、その除去跡において、透明着色層の色の濃淡とその下の濃淡模様Ｐとが重なった濃淡重なり模様Ｑが現出している濃淡重なり模様付成形品であって、上記除去跡の濃淡重なり模様Ｑにおいて、最も薄い色の明度（Ｌ*3）と最も濃い色の明度（Ｌ*4）の差（Ｌ*3−Ｌ*4）が、４５〜１０である濃淡重なり模様付成形品を第７の要旨とする。
【００１７】
また、本発明は、濃い色と薄い色が混じり合う濃淡模様Ｐが付与された模様付成形品の少なくとも一部に、上記濃い色と薄い色とは異なる色の濃淡があり透明性を有する透明着色層と、蒸着層もしくは蒸着層と他の層とが、この順に設けられており、上記蒸着層もしくは蒸着層と他の層が部分的に除去され、その除去跡において、透明着色層の色の濃淡とその下の濃淡模様Ｐとが重なった濃淡重なり模様Ｑが現出し、その濃淡重なり模様Ｑが現出した模様付き成形品の表面に、直接もしくは他の層を介してトップコート層が設けられている濃淡重なり模様付成形品であって、上記除去跡の濃淡重なり模様Ｑにおいて、最も薄い色の明度（Ｌ*3）と最も濃い色の明度（Ｌ*4）の差（Ｌ*3−Ｌ*4）が、４５〜１０である濃淡重なり模様付成形品を第８の要旨とする。
【００１８】
そして、本発明は、それらのなかでも、特に、上記濃淡模様Ｐの濃い色または薄い色が、寒色系の色であり、透明着色層の色が、暖色系の色である濃淡重なり模様付成形品を第９の要旨とする。
【発明の効果】
【００１９】
すなわち、本発明の製法は、濃淡模様Ｐが付与された模様付成形品（いわゆるマーブル調成形品）をベースとし、その少なくとも一部に、色の濃淡があり透明性を有する透明着色層を形成し、さらに、蒸着層とトップコート層とをこの順で形成するか、トップコート層は最後に形成するかして、その透明着色層より上の層（蒸着層のみ、もしくは蒸着層とトップコート層、あるいは蒸着層の上に他の層が形成される場合は他の層も）をレーザ照射によって部分的に除去し、その除去跡において、上記透明着色層の色の濃淡とその下の濃淡模様Ｐとが重なった濃淡重なり模様Ｑを現出させるようにしたものである。また、本発明の他の製法は、上記透明着色層、蒸着層（もしくは蒸着層と他の層）、トップコート層の積層部分を、転写箔を利用して得るようにしたもので、それ以外は上記の製法と同様にして、濃淡重なり模様Ｑを現出させるようにしたものである。
【００２０】
そして、これらの製法において、上記ベースとなる成形品に付与された濃淡模様Ｐが、特定の明度差を有しており、その上の透明着色層の色の濃淡と重なることにより、その両者の濃淡重なり模様Ｑの濃淡が、特定の明度差となるよう設定されている。
【００２１】
このようにして得られる濃淡重なり模様Ｑは、全体として明度差が限定されており、柔らかい印象を与える。しかも、色の濃淡を有する透明着色層を透かしてマーブル調の地の色が見え、その地の色のうち濃い色が透明着色層の色の濃淡と重なってにじんだような濃淡模様となるため、あたかもたっぷりの水を含んだ筆で複数の色をにじませながら描いたぼかし絵のように見える。この独特の濃淡重なり模様Ｑが、手描きではなく、工業的な加工によって簡単に得られることが、本発明の大きな特徴である。さらに、この濃淡重なり模様Ｑの最表面は、耐久性に優れたアンダーコート組成物に由来する透明着色層か、同じく耐久性に優れたトップコート層によって形成されているため、この模様は、褪せたり損傷したりすることがなく、長期にわたって美麗な状態を維持することができる。
【００２２】
そして、本発明の製法によれば、模様付成形品の濃淡模様Ｐの種類と、透明着色層に分散含有させる着色剤の色や濃淡の付け方と、蒸着層に形成するレーザ照射による除去跡のデザインとを、適宜選択して組み合わせることによって、多種多様なぼかし絵調の模様を簡単に得ることができる。したがって、顧客のニーズに応じた印象の外観を有する成形品を短い納期で提供することができ、実用的価値が高い。
【００２３】
なお、本発明の製法において、蒸着層等の上にトップコート層を形成した後、これらの層をレーザ照射により除去した場合と、蒸着層等を形成した後、この蒸着層等をレーザ照射により除去した場合と、転写箔を利用した場合のいずれの場合も、上述のように、多種多様なぼかし絵調の模様を簡単に得ることができ、優れた効果を奏する。
【００２４】
そして、本発明のなかでも、特に、上記濃淡模様Ｐの濃い色または薄い色が、寒色系の色であり、透明着色層の色が、暖色系の色である場合には、得られる濃淡重なり模様Ｑが、より印象的な濃淡となり好適である。
【００２５】
また、本発明のなかでも、特に、転写箔を用いることなく、上記透明着色層を形成する工程において、アンダーコート組成物を不均一にスプレー塗装することによって色の濃淡を生じさせるようにしたものは、色の濃淡を、最終的に露出させる部分を意識したデザインの濃淡模様となるようコントロールしやすく、好適である。
【００２６】
さらに、本発明のなかでも、特に、上記レーザ照射によって濃淡重なり模様Ｑを現出させる工程において、レーザとして、ＹＡＧレーザ、ＹＶＯ４レーザもしくは半導体レーザのいずれかを用いるようにしたものは、成形品の表面に形成された透明着色層より上の層の部分的な除去を、効率よく、しかも美麗な仕上がりとなるよう行うことができ、好適である。
【００２７】
そして、本発明の各製法によって得られる濃淡重なり模様付成形品は、いずれも、手描きによるぼかし絵のような模様が付与されており、興趣に富むものとなる。しかも、その模様は耐久性を有し、長期にわたって美麗な状態を維持することができる。
【００２８】
また、本発明の濃淡重なり模様付成形品のなかでも、特に、上記濃淡模様Ｐの濃い色または薄い色が、寒色系の色であり、透明着色層の色が、暖色系の色である場合、とりわけ印象深い濃淡模様を呈し、好適である。
【図面の簡単な説明】
【００２９】
【図１】本発明の一実施の形態を示す外観斜視図である。
【図２】上記実施の形態の部分的な拡大縦断面図である。
【図３】（ａ）は上記実施の形態の蓋部に用いられる模様付成形品の斜視図、（ｂ）は（ａ）の平面図、（ｃ）は上記模様付成形品の表面に透明着色層を形成した状態を示す平面図である。
【図４】上記実施の形態の製法の説明図であり、（ａ）は透明着色層の上に蒸着層とトップコート層を形成した状態を示す部分的な拡大縦断面図、（ｂ）はレーザ照射によって透明着色層より上の二層を除去した状態を示す部分的な拡大縦断面図である。
【図５】上記レーザ照射後の蓋部を示す平面図である。
【図６】（ａ）、（ｂ）は、ともに本発明の他の製法の説明図である。
【図７】（ａ）、（ｂ）は、ともに本発明のさらに他の製法の説明図である。
【図８】（ａ）、（ｂ）は、ともに本発明の他の製法の説明図である。
【発明を実施するための形態】
【００３０】
つぎに、本発明の実施の形態を図面にもとづいて詳しく説明する。ただし、本発明は、以下の実施の形態に限定されるものではない。
【００３１】
図１は、本発明を、化粧料を収容するコンパクト容器に適用した一実施の形態を示している。このコンパクト容器は、化粧料を収容する本体部１と、これを蓋する蓋部２とで構成されており、上記蓋部２の上面に、大小の略円が互いに重なったり離れたりした模様領域が設けられ、各模様領域に、あたかも手描きのぼかし絵のような濃淡重なり模様Ｑが付与されている。この濃淡重なり模様Ｑが付与されている以外の部分は、蓋部２の上面も前後左右の側面も、蒸着層５による金属光沢を有している。なお、上記本体部１と蓋部２は、互いに後端部においてヒンジ連結されており、本体部１に対し蓋部２が上方に開くようになっている。
【００３２】
より詳しく説明すると、上記蓋部２は、その部分的な拡大縦断面図である図２に示すように、樹脂成形品からなるベース体３の表面に、透明着色層４と、金属光沢を有する蒸着層５と、無色透明なトップコート層６とが、この順で積層形成された構成になっている。そして、上記透明着色層４より上の、蒸着層５とトップコート層６とが、部分的に除去され、その除去跡において、濃淡重なり模様Ｑが現出するようになっている。
【００３３】
上記蓋部２は、例えばつぎのようにして得ることができる。すなわち、まず、図３（ａ）に示すように、ベース体３として、蓋部２の形状に賦形された樹脂成形品を準備する。このベース体３は、濃い色（この例では青色）と薄い色（この例では白色）とが混じり合った、いわゆるマーブル調の濃淡模様Ｐが付与されているものであることが必要である。
【００３４】
このような濃淡模様Ｐが付与された成形品を得るには、例えば色の異なる２種類以上の樹脂材料を混合射出する方法（いわゆる「マーブル調成形」）が好適に用いられる（例えば特開２００９−１３７１９２号公報、特許第５６５１７４１号公報等を参照）。
【００３５】
上記樹脂材料としては、通常、各種の熱可塑性樹脂が用いられる。例えば、ポリエチレンテレフタレート（ＰＥＴ）、ポリブチレンテレフタレート（ＰＢＴ）等のポリエステル樹脂、ポリスチレン（ＰＳ）、アクリロニトリル・スチレン共重合体（ＡＳ）、アクリロニトリル・ブタジエン・スチレン共重合体（ＡＢＳ）、ポリエチレン（ＰＥ）、ポリプロピレン（ＰＰ）、ポリメタクリル酸メチル（ＰＭＭＡ）等があげられ、なかでも、ＡＢＳ樹脂が好適である。
【００３６】
また、上記ベース体３となる成形品には、その全体に濃淡模様Ｐが付与されている必要はなく、濃淡重なり模様Ｑを付与しようとする面のみに、印刷や転写、着色フィルムの貼付等によって、濃淡模様Ｐを付与したものを用いても差し支えない。
【００３７】
そして、上記ベース体３に付与される濃淡模様Ｐは、その模様のうち、最も薄い色の明度（Ｌ*1）と、最も濃い色の明度（Ｌ*2）の差（Ｌ*1−Ｌ*2）が、５０〜１０であることが必要である。すなわち、明度差が上記の範囲を外れると、最終的に得られる濃淡重なり模様付成形品において、本発明の特徴である、ぼかし絵のような印象となる濃淡重なり模様Ｑを得ることができない。そして、上記明度差は、なかでも、４５〜３０であることが、効果の点でより好適である。
【００３８】
なお、本発明において、明度（Ｌ*）は、国際照明委員会ＣＩＥで規格化され、ＪＩＳ
Ｚ８７２９で規定された「Ｌ*ａ*ｂ*表色系」によって数値化される明度（白を１００とし、黒を０として数値化）をいう。そして、濃淡模様Ｐが付与された部分の明度を、単位面積ごとに区切って全て測色計（日本電色工業社製、分光色差計  ＳＥ６０００）で計測し、最も明度が高い値Ｌ*1（最も薄い色の値）と、最も明度が低い値Ｌ*2（最も濃い色の値）を求めることができる。
【００３９】
つぎに、上記ベース体３の上面および前後左右の側面の表面に、透明着色層４を形成する［図３（ｃ）参照］。上記透明着色層４は、従来アンダーコート層を形成するために用いられている各種のアンダーコート用透明樹脂組成物に所望の色調を付与するための着色剤（この例では赤色染料）を分散含有させた組成物を用いて形成することができる。なお、本発明では、得られた透明着色層４を透かして、その下のベース体３の濃淡模様Ｐをみせることが必要なため、透明着色層４は、少なくとも上記濃淡模様Ｐを透かしてみることができる程度に透明であることが必要である。
【００４０】
このようなアンダーコート用透明樹脂組成物としては、例えばアクリル系樹脂、オルガノポリシロキサン系樹脂、ウレタン系樹脂等、各種のアンダーコート用透明樹脂を主成分とする透明な樹脂組成物があげられ、なかでも、アクリル系樹脂を主成分とする組成物が、硬度、透明性、着色剤の分散性等の点で、好適に用いられる。
【００４１】
そして、上記アンダーコート用透明樹脂組成物に分散含有させる着色剤としては、染料、顔料等、各種のものを適宜選択することができる。ただし、着色剤の色は、前記ベース体３に付与された濃淡模様Ｐに用いられている「濃い色」と「薄い色」のどちらとも異なる色でなければならない。すなわち、着色剤の色が濃淡模様Ｐに用いられている色と重複した場合、透明着色層４を透かしてみえるベース体３の濃淡模様Ｐの色模様が単調になり、目的とする印象を得ることができないからである。
【００４２】
上記アンダーコート用透明樹脂組成物に分散含有される着色剤の含有割合は、着色剤の種類にもよるが、通常、アンダーコート用透明樹脂組成物１００重量部に対して、０．０１〜５０重量部に設定することが好適である。すなわち、着色剤の含有割合が上記の範囲を外れると、着色剤の色調、種類等によっては、得られる透明着色層４において効果的な色の濃淡を得ることができず、目的とする印象の濃淡重なり模様Ｑが得られにくくなるおそれがある。また、着色剤の含有割合が多すぎると、透明着色層４の下の成形品（この例ではベース体３）や透明着色層４の上の蒸着層５に対する密着性が低下することがあり好ましくない。
【００４３】
透明着色層４は、上記着色剤が分散含有されたアンダーコート用透明樹脂組成物を、ベース体３の表面に、厚みが不均一となるよう層形成することによって得ることができる。厚みが薄いところでは着色剤による色が薄くなり、厚みが厚いところでは着色剤による色が濃くなって、全体として色の濃淡が表れる。このように、厚みが不均一となるよう層形成する方法としては、スプレー塗装の他、はけ塗り、ロールブラシ塗り、エアレススプレー塗装、ディップコート、フローコート、カーテンフローコート、ロールコート等があげられる。なかでも、作業効率や仕上がりの点から、スプレー塗装が好適に用いられる。
【００４４】
そして、上記着色剤が分散含有されたアンダーコート用透明樹脂組成物によって形成される透明着色層４の厚みは、最も薄いところで０．０１〜３０μｍ程度、最も厚いところで１〜５０μｍ程度になるよう設定することが好ましい。すなわち、透明着色層４の厚みが部分的にせよ薄すぎると、ベース体３を保護する性能が充分に得られないおそれがあり、逆に、その厚みが部分的にせよ厚すぎると、その部分において透明着色層４の透明性が損なわれるおそれがあり、好ましくない。
【００４５】
なお、上記透明着色層４において、着色剤に由来して生じる色の濃淡は、後述するように、ベース体３の上に重なることによって得られる濃淡重なり模様Ｑの明度差が、特定の範囲内となるよう調整される。すなわち、このように、上記ベース体３の、明度差が特定範囲に設定された濃淡模様Ｐと、この透明着色層４の色の濃淡とを重ねることによって、一方の色の薄い部分に、他方の色の濃い部分がにじんで溶け込んだような、手描きのぼかし絵のような独特の印象が得られるのである。
【００４６】
このようにして色の濃淡があり透明性を有する透明着色層４が形成されたベース体３の平面図を図３（ｃ）に示す。なお、図３（ｂ）は透明着色層４が形成される前のベース体３の平面図である。これらの図において、ハッチングの間隔が狭いほどその部分の色が濃い（明度が低い）ことを示し、ハッチングの間隔が広いほどその部分の色が薄い（明度が高い）ことを示す。ただし、色と色の間に引かれた境界線は、色の濃淡をわかりやすく示すために引いた仮想線であり、実際には、色は徐々に濃くなったり薄くなったりしており、明確な境界線は表れにくい。
【００４７】
つぎに、上記透明着色層４の上に、蒸着層５を形成した後、その上に、トップコート用塗料を塗布・乾燥してトップコート層６を形成する［図４（ａ）参照］。
【００４８】
上記蒸着層５の材料は、アルミニウム、スズ、ステンレス等、上記透明着色層４に密着するものであれば、どのようなものであっても差し支えない。そして、蒸着層５の形成は、例えば、上記蒸着材料を、真空中（一般的には１０-2Ｐａ以下）で加熱蒸発させ、この蒸発粒子を成形品に析出させることによって行われる。上記蒸着層５の厚みは、０．００１〜０．０５μｍに設定することが好適である。すなわち、薄すぎると、金属光沢色が充分に現われず、所望の色調を得られにくいおそれがあり、逆に、厚すぎると、透明着色層４との密着性が低下し、あるいは、不必要に重量を増加させてしまうおそれがあるからである。また、蒸着層５の上に、ホログラム形成層や、パール調付与層等をさらに形成させてもよく、この場合、より複雑な金属光沢色調を得ることでき、デザインの幅が広がるようになる。
【００４９】
また、上記トップコート層６は、蒸着層５を保護して、酸化や腐食・摩耗を防止するものであり、例えば無色透明のアクリル系塗料等の、各種のトップコート用塗料を用いることができる。そして、上記トップコート層６は、無色であっても、着色剤を含有させて着色したものであってもよいが、その下の蒸着層５の金属光沢を損なうことのない、透明性を有しているものが好適である。もちろん、金属光沢を柔らかく見せるためにマット調に仕上げるものも好適である。さらに、紫外線防止用のＵＶカット剤や抗菌剤等を含有するものであってもよい。上記トップコート層６の厚みは、１０〜５０μｍにすることが好適である。すなわち、１０μｍ未満であると、その下の蒸着層５等を保護するのに充分な効果を発揮できないおそれがあり、５０μｍを超えると、保護の効果は充分であるものの、コンパクト容器全体の重量が増加して、軽量性を失うおそれがあるからである。
【００５０】
つぎに、上記透明着色層４と蒸着層５とトップコート層６とが形成されたベース体３の上面の、予め設定された部分領域（濃淡重なり模様Ｑを現出させる予定部）に、レーザ照射を行い、照射部分の蒸着層５とトップコート層６とを除去して、その除去跡から透明着色層４を、部分的に露出させる［図４（ｂ）参照］。
【００５１】
上記レーザ照射は、ＹＡＧレーザ、二酸化炭素レーザ、ルビーレーザ、ＹＶＯ４レーザ、半導体レーザ等、各種のレーザ装置を用いて行うことができる。なかでも、制御性，仕上がり性において、ＹＡＧレーザ、ＹＶＯ４レーザ、半導体レーザのいずれかを用いることが好適である。
【００５２】
上記レーザ照射によって形成された除去跡には、透明着色層４の表面が露出し、すでに述べたとおり、色の濃淡があり透明性を有する透明着色層４と、その下のベース体３の濃淡模様Ｐとが重なった、あたかもぼかし絵のような濃淡重なり模様Ｑが現出する。この濃淡重なり模様Ｑは、最も薄い色の明度（Ｌ*3）と最も濃い色の明度（Ｌ*4）の差（Ｌ*3−Ｌ*4）が４５〜１０の範囲であり、柔らかい印象を与える。しかも、色の濃淡を有する透明着色層４を透かしてマーブル調の地の色が見え、その地の色のうち濃い色が透明着色層４の色の濃淡と重なってにじんだような濃淡模様となるため、あたかもたっぷりの水を含んだ筆で複数の色をにじませながら描いたぼかし絵のように見える。
【００５３】
この濃淡重なり模様Ｑと、除去されていない蒸着層５の、地色となる金属光沢色との対比によって、図５に示すように、美麗で、非常に印象的な外観の蓋部２を得ることができる。この蓋部２を本体部１と組み合わせることにより、図１に示すコンパクト容器を得ることができる。
【００５４】
この方法によれば、あたかも手描きしたようなぼかし絵調の濃淡重なり模様Ｑを、非常に効率よく、樹脂成形品である蓋部２に付与することができる。しかも、上記濃淡重なり模様Ｑが現出した部分は、透明着色層４によって保護されており、金属光沢を有する蒸着層５が形成されている部分は、その表面がトップコート層６によって保護されているため、蓋部２の表面全体に耐久性があり、その美麗な外観を長期にわたって維持することができる。そして、ぼかし絵調の濃淡重なり模様Ｑのデザインは、簡単に設計変更することができるため、多種多様なデザインの濃淡重なり模様Ｑが付与されたコンパクト容器を、短い納期で供給することができるという利点を有する。
【００５５】
そして、このようにして得られたコンパクト容器は、手描きのようなぼかし絵調の濃淡重なり模様Ｑが付与されているため、従来の、単に印刷されたり転写されたりしただけの色模様とは異なった、興趣に富む印象を呈する。このため、アイキャッチ効果の高い商品となる。そして、このコンパクト容器の美麗な外観は、耐久性を有するため、長期にわたって良好に使用することができる。
【００５６】
なお、上記の例は、白色と青色が混じり合った濃淡模様Ｐが付与されたベース体３に、赤色染料が分散含有された透明着色層４を重ねることによって濃淡重なり模様Ｑを得たが、ベース体３の濃淡模様Ｐの色と、透明着色層４の色とは、すでに述べたように、互いに異なる色でなければならない。しかも、互いに同系色や類似色であるよりも、補色あるいは補色に近い関係にある色の組み合わせであることが好ましい。すなわち、互いの色相が近いと、ぼかし絵調の印象が曖昧になってアイキャッチ効果を低下するおそれがあるからである。なかでも、ベース体３の濃淡模様Ｐの濃い色または薄い色が、青色や緑色といった寒色系であり、透明着色層４の色が、赤色や橙色といった暖色系であると、得られる濃淡重なり模様Ｑが、より印象的な濃淡となり好適である。
【００５７】
また、上記の例では、蒸着層５とトップコート層６を形成した後、レーザ照射を行って濃淡重なり模様Ｑを現出させた［図４（ｂ）を参照］が、トップコート層６は、レーザ照射の後に形成しても差し支えない。すなわち、図６（ａ）に示すように、透明着色層４の上に蒸着層５を形成した後、レーザ照射を行い、蒸着層５を部分的に除去し、その除去部において濃淡重なり模様Ｑを現出させる。そして、図６（ｂ）に示すように、その上から、蒸着層５の除去部も含めて、全面的にトップコート層６を形成することができる。
【００５８】
このようにして得られた濃淡重なり模様付成形品も、上記の例と同様、手描きのようなぼかし絵調の濃淡重なり模様Ｑを有し、興趣に富むものとなる。ただし、この場合、トップコート層６は、濃淡重なり模様Ｑの濃淡や色調を妨げないよう、できるだけ無色透明であることが望ましい。
【００５９】
さらに、上記の例では、ベース体３の表面に、透明着色層４と、蒸着層５と、トップコート層６を、この順で、一層ずつ形成したが、これらの層を、転写箔から転写することによって形成してもよい。すなわち、図７（ａ）に示すように、まず、透明着色層４′と、蒸着層５と、トップコート層６と、基材層１１とが、この順で設けられた転写箔を準備する。ただし、上記透明着色層４′は、ベース体の濃淡模様Ｐにおける濃い色と薄い色とは異なる色の着色剤が分散含有された透明接着剤組成物からなり、接着性を備えたものでなければならない。
【００６０】
そして、図７（ｂ）に示すように、この転写箔の、接着性のある透明着色層４′をベース体３に当てて転写箔を貼り付け、貼り付けられた転写箔から基材層１１を剥がして除去する。このようにして、ベース体３の表面に、透明着色層４′と蒸着層５とトップコート層６とがこの順で積層された中間体を得ることができる。そこで、上記の例と同様、レーザ照射によって、蒸着層５とトップコート層６を部分的に除去して、濃淡重なり模様Ｑを現出させることができる［図４（ｂ）を参照］。
【００６１】
このようにして得られた濃淡重なり模様付成形品も、上記の例と同様、手描きのようなぼかし絵調の濃淡重なり模様Ｑを有し、興趣に富むものとなる。
【００６２】
また、どの段階でトップコート層６を形成するにしても、蒸着層５の表面に、ホログラム形成層やパール調付与層等の任意の層（「他の層」という）をさらに形成した後、これらの層を介してトップコート層６を形成してもよい。これらの層を付加すると、より複雑な金属光沢色調を得ることができ、蒸着層５のみを用いた場合とはまた違った印象のデザインを提供することができる。
【００６３】
同様に、蒸着層５の表面に、他の層として、セミハードコートタイプの塗料を用いたミドルコート層２０を形成した後、トップコート層６を形成し、レーザ照射によって、これらの層を部分的に除去して、濃淡重なり模様Ｑを現出させることができる［図８（ａ）を参照］。あるいは、蒸着層５の表面に、セミハードコートタイプの塗料を用いたミドルコート層２０を形成した後、レーザ照射によって、これらの層を部分的に除去して、濃淡重なり模様Ｑを現出させ、その上から、レーザ照射による除去部も含めて、全面的にトップコート層６を形成することもできる［図８（ｂ）を参照］。このように、蒸着層５とトップコート層６の間にミドルコート層２０を介在させると、全体の耐久性が向上し、より長期にわたって、美麗な外観を維持することができる。
【００６４】
さらに、図７（ａ）に示すような転写箔を用いる場合も、例えば蒸着層５とトップコート層６の間にミドルコート層２０が形成された転写箔を用いることができる。
【００６５】
そして、前記の例は、本発明をコンパクト容器の蓋部２に適用したものであるが、濃淡重なり模様Ｑを施す対象は容器に限らず、各種の樹脂成形品、あるいは樹脂成形品に他の部材を組み合わせた成形品等に適応可能である。例えば、携帯電話、文房具、家電製品、各種ケース等に広く応用することができる。
【実施例】
【００６６】
［実施例１〜５、比較例１〜５］
後記の表１〜表４に示すように、基本的な構成は図１に示す蓋部２と略同一で、濃淡の程度が異なる濃淡重なり模様Ｑが付与された蓋部を製造した（実施例１〜５）。また、その構成の一部を、後記の表１〜表４に示すように変えたものを、上記実施例１〜５に準じて製造した（比較例１〜５）。
【００６７】
そして、得られた各蓋部の濃淡重なり模様Ｑ（もしくはこれに準じる模様）を、専門モニター５名で評価し、◎：ぼかし絵調の印象が強く非常に興趣に富む、〇：ぼかし絵調の印象で興趣に富む、△：ぼかし絵調が曖昧で特に興趣に富むとはいえない、×：特別な印象がない、の４段階で評価した。その結果を下記の表１〜表４に併せて示す。なお、色の明度Ｌ*1〜Ｌ*4については、測色計（日本電色工業社製、分光色差計  ＳＥ６０００、光源：Ｃ光源２°）で計測した。
【００６８】
【表１】
2018069650.tif 000003
【００６９】
【表２】
2018069650.tif 000004
【００７０】
【表３】
2018069650.tif 000005
【００７１】
【表４】
2018069650.tif 000006
【００７２】
上記の結果から、実施例１〜５品は、いずれも、ぼかし絵調の興趣に富む濃淡重なり模様Ｑが得られている。これに対し、比較例１〜５品は、いずれも興趣に富む濃淡重なり模様Ｑが得られていないことがわかる。
【００７３】
［実施例６］
透明着色層として、緑色の着色剤を用いた。それ以外は、実施例１と同様にして、濃淡重なり模様付成形品を得た。得られた濃淡重なり模様Ｑが、青色の濃淡と緑色の濃淡が重なるものであり、美麗なぼかし調模様であることは認識できるが、実施例１〜５品に比べてやや印象が弱いものとなった。
【００７４】
［比較例６］
ベース体として、青色単色のものを用いた。それ以外は、実施例１と同様にして、透明着色層に由来する濃淡模様を有する濃淡模様付成形品を得た。しかし、濃淡模様が単調で、実施例１〜６品のように、ぼかし絵調の興趣に富むものではなかった。
【産業上の利用可能性】
【００７５】
本発明は、独特の印象を与える濃淡重なり模様が付与された、濃淡重なり模様付成形品を提供するために広く利用することができる。
【符号の説明】
【００７６】
２  蓋部
３  ベース体
４  透明着色層
５  蒸着層
６  トップコート層
Ｐ  濃淡模様
Ｑ  濃淡重なり模様
【図１】
2018069650.tif 000007
【図２】
2018069650.tif 000008
【図３】
2018069650.tif 000009
【図４】
2018069650.tif 000010
【図５】
2018069650.tif 000011
【図６】
2018069650.tif 000012
【図７】
2018069650.tif 000013
【図８】
2018069650.tif 000014